(57)【特許請求の範囲】
【請求項１】
粘着シートの粘着面で転写、採取を行う鑑識用の粘着シ−トにおいて、粘着剤がウレタン系粘着剤であることを特徴とする鑑識用粘着シ−ト。
【請求項２】
指紋痕跡や足跡やタイヤ跡を粘着面に転写して採取する粘着シ−トにおいて、粘着剤がウレタン系粘着剤であることを特徴とする鑑識用粘着シ−ト。
【請求項３】
粘着剤層の貯蔵弾性率が３e+０４〜８e+０５dyn/cm、厚みが８０〜１０００μmである請求項１または２記載の鑑識用粘着シ−ト。
【請求項４】
粘着剤層の粘着力が２N/20mm以下である請求項１〜３何れか記載の鑑識用粘着シ−ト。
【請求項５】
ジイソシアネ−トが脂肪族ウレタンまたは脂環族ウレタンを有するイソシアネ−ト化合物であり、ポリオ−ルがプロピレングリコ−ルであるポリエ−テル−ポリウレタンを粘着剤とする請求項１〜４何れか記載の鑑識用粘着シ−ト。
【請求項６】
微粉末の撒布や薬品噴霧により視覚化した指紋痕跡を採取する方法であり、透明支持フィルムの片面にウレタン系粘着剤を塗工した粘着シ−トを、片面を上記視覚化した指紋痕跡に対し異色とした台紙の片面に貼着して成る採取シ−トを用意しておき、台紙を剥離して粘着シ−トのウレタン系粘着剤層に前記視覚化した指紋痕跡を転写し、ついでこの転写粘着シ−トを上記台紙の離型処理面に再貼着することを特徴とする痕跡採取方法。
【請求項７】
粘着剤がウレタン系粘着剤である粘着テ−プによって足跡やタイヤ跡を採取することを特徴とする痕跡採取方法。
【発明の詳細な説明】
【０００１】
【発明の属する技術分野】
本発明は指紋や足跡、タイヤ跡等の採取に使用する鑑識用粘着シ−ト及びそのシ−トを用いた指紋等の痕跡の採取方法に関するものである。
【０００２】
【従来の技術】
犯罪鑑識では、潜在的に付着した指紋や足跡等の情報を視覚化して採取し、その情報を捜査官、裁判官、弁護士等に客観的に伝達しなければならない。
而して、従来、指紋を採取するには、手の指が接触した箇所に指紋隆線の汗腺開口からの分泌物が付着するので、その分泌物に対して付着性の微粉末を撒布したり、その分泌物と反応して発色する薬品を噴霧して指紋を視覚化し、その視覚物をゼラチン紙に転写している。
【０００３】
また、隆線の汗腺開口からの分泌物（アミノ酸、尿素）に付着溶解させて光照射すると蛍光を発する物質、例えば、アミノ酸の蛍光試薬である７−クロロ−４ニトロベンゾ−オキサ−１，３−アゾルのメタノ−ル溶液、オルトフタルアルデヒドの水溶液、尿素の蛍光試薬であるパラジメチルアミノシンナマアルデヒドのアセトン溶液等を上記ゼラチンに含有させておき、このゼラチン紙を指紋が潜在的に付着した対象面に接触させ、ゼラチン紙を剥離のうえ対象面にレ−ザ光を照射して指紋の螢光像を表出させる方法も提案されている（特開昭６１−１５４５３３号）。
【０００４】
しかしながら、これらのゼラチン紙を使用する方法では、夏場において自動車のフレ−ム等に付着した指紋を採取する場合、該フレ−ムが７０℃以上もの温度になることが往々にしてあり、５０℃で軟化溶融するゼラチン質では流動してしまい指紋を採取できない。
また、環境温度の如何によっては、指紋採取後、周囲温度が上昇し指紋が変化してしまい、鑑識に供し得ないことも往々にしてある。更に、冬場でも暖房器具の近傍での指紋採取は至難である。更にまた、ゼラチン質が親水性であるため湿気に弱く、水気を含む場所では膨潤のために使用できないこともある。
【０００５】
そこで、上記ゼラチン紙に代え、アクリル系粘着シ−トを使用することが提案されている（特開平３−８０８３３号）。
【０００６】
【発明が解決しようとする課題】
しかしながら、アクリル系粘着剤では、凹凸の急峻の隆起面に付着した指紋を採取する場合、採取対象面にアクリル系粘着シ−トを密接すると、角等の急峻な面変化箇所で粘着剤層が伸びて薄肉化してその箇所での粘着剤量が不足し正確な採取が難しくなる。
一方、粘着剤層を厚くすると、それだけ粘着力がアップし、アクリル系粘着剤の本来の高い粘着力と相俟って、採取対象面の塗装の剥離等、原状破損が生じ易くなる。
【０００７】
更に、従来の指紋採取方法では、ゼラチン紙に転写した指紋痕跡を再度、黒色台紙に転写して指紋原紙を作りこれを保管しており、採取のための転写と、保管のための転写の２回の転写が必要であり、めんどうである。
【０００８】
本発明の目的は、粘着剤としてタックが低いウレタン系粘着剤を用いて粘着シ−トにより指紋採取を正確に、かつ指紋採取対象面を傷付けることなく容易に行い得る鑑識用粘着シ−トを提供することにある。
更に、本発明の目的は、一回の転写で指紋痕跡の採取・保管を簡易に行い得る指紋痕跡の採取方法を提供することにある。
【０００９】
【課題を解決するための手段】
本発明に係る鑑識用粘着シ−トは、指紋痕跡、足跡、タイヤ跡等を粘着面に転写して採取する粘着シ−トにおいて、粘着剤がウレタン系粘着剤であることを特徴とする構成であり、ウレタン系粘着剤層の粘着力が２N/20mm以下、貯蔵弾性率が３e+０４〜８e+０５dyn/cm、厚みが８０〜１０００μmとされ、ウレタン系粘着剤には、ジイソシアネ−トが脂肪族ウレタンまたは脂環族ウレタンを有するイソシアネ−ト化合物であり、ポリオ−ルがプロピレングリコ−ルであるポリエ−テル−ポリウレタンを使用することが好ましい。
【００１０】
本発明に係る指紋痕跡の採取方法は、微粉末の撒布や薬品噴霧により視覚化した指紋痕跡を採取する方法であり、透明支持フィルムの片面にウレタン系粘着剤を塗工した粘着シ−トを、片面を上記視覚化した指紋痕跡に対し異色とした台紙の片面に貼着して成る採取シ−トを用意しておき、台紙を剥離して粘着シ−トのウレタン系粘着剤層に前記の視覚化した指紋痕跡を転写し、ついでこの転写粘着シ−トを上記台紙の離型処理面に再貼着することを特徴とする構成であり、粘着シ−トには、前記のウレタン粘着シ−トが使用される。
【００１１】
【発明の実施の形態】
以下、図面を参照しつつ本発明の実施の形態について説明する。
図１は本発明に係る鑑識用粘着シ−トを示している。
図１において、１は透明な支持フィルム１１の片面にウレタン系粘着剤１２を塗工したウレタン粘着シ−トである。２は台紙であり、表面に事件番号記入欄、採取日時の記入欄、採取物件記入欄、採取者氏名記入欄、立会人氏名記入欄等を印刷した紙質シ−ト２１の裏面に、離型性の黒色または白色プラスチックフィルム２２を接着または融着してあり、離型性プラスチックフィルム面２２に前記ウレタン粘着シ−ト１のウレタン系粘着剤層面１２を貼着してある。
【００１２】
上記ウレタン系粘着剤層の厚みは８０〜１０００μm、好ましくはは１００〜３００μmとし、粘着力は２N/20mm以下、好ましくはは１．８N/20mm以下とし、貯蔵弾性率は３e+０４〜８e+０５dyn/cm、好ましく４e+０４〜６e+０５dyn/cmとしてある。
【００１３】
本発明に係る鑑識用粘着シ−トを使用して指紋を採取するには、指紋採取対象面にアルミナ粉末またはストンパウダ−やカ−バン粉末をダスタ−刷毛等で少しづつ撒布し、穂先で軽く払うようにして、指紋隆線の部分だけに粉を付着させ指紋を浮き上げていく。次に、前記ウレタン粘着シ−ト１を台紙２から剥離し、ウレタン系粘着剤層面１２を指紋採取面に密接に当接し、更に剥離して前記の浮き上げ指紋をウレタン系粘着剤層面１２に転写させる。而るのち、この指紋転写粘着シ−トを台紙２の離型性プラスチックフィルム面２２に再貼着し、台紙表面の記入欄に所定事項を記入し、これにて指紋採取を終了する。
【００１４】
上記浮き上がり指紋はアルミナ粉末やストンパウダ−（白色）またはカ−ボン粉末（黒色）により視覚化されており、台紙の離型性プラスチックフィルム面をこれらそれぞれの色彩とコントラストの強い黒色または白色としてあり、かつウレタン系粘着剤層及び支持フィルムが共に透明であるから、浮き上げ指紋を転写したウレタン粘着シ−トを台紙に再貼着した状態で指紋を明確に鑑識できる。
【００１５】
上記ウレタン系粘着剤層においては、アクリル系粘着剤等の粘着シ−トとして汎用されている粘着剤に較べて貯蔵弾性率が小であり、ドアノブ等の面変化の急峻な指紋採取対象面にウレタン粘着シ−トを密接に当接しても、ウレタン系粘着剤層の曲げ歪みに伴う伸びで生じる薄肉化を軽度にとどめ得、凹凸の急峻な採取対象面でもウレタン系粘着剤量を充分に保有させて指紋採取を満足に行い得る。
【００１６】
本発明に係る鑑識用粘着シ−トにおいて、ウレタン系粘着剤層の厚みを８０〜１００μmとした理由は、８０μm未満では粘着力が低くなり過ぎ上記の浮き上げ指紋の転写を満足に行い難く、１０００μmを越えると粘着力が高くなり過ぎ、指紋採取対象面の如何によっては壁面の塗装剥げ等の原状破損が避けられないからである。また、粘着剤層の粘着力を２N/20mm以下とした理由は、２N/20mmを越えると粘着力が高くなり過ぎ、指紋採取対象面の如何によっては壁面の塗装剥げ等の原状破損が生じるからである。更に、貯蔵弾性率を３e+０４〜８e+０５dyn/cmにした理由は、３e+０４dyn/cm未満ではドアノブ等の面変化の急峻な指紋採取対象面の場合、ウレタン系粘着剤層の曲げ歪みに伴う伸びで生じる薄肉化のために上記の厚みでは指紋採取を満足に行い難く、ウレタン系粘着剤の厚みをそれ以上厚くすると粘着剤の加圧による流動で指紋を正確に転写し難くなり、８e+０５dyn/cmを越えるとウレタン系ではかかる高弾性の達成が困難であるからである。
【００１７】
本発明において、ウレタン系粘着剤には、ポリオ−ルにプロピレングリコ−ルを、ジイソシアネ−トに脂肪族ウレタンまたは脂環族ウレタンを有するイソシアネ−ト化合物を使用したポリエ−テル−ポリウレタン系を使用することが好ましく、脂肪族ウレタンとしては、ＨＤＩ（ヘキサメチレンジイソシアネ−ト）、ＸＤＩ（キシリレンジイソシアネ−ト）、水添ＭＤＩ〔４，４’−メチレンビス（シクロヘキシルイソシアネ−ト）〕等を挙げることができ、脂環族ウレタンとしては、ＩＰＤＩ（イソホロンジイソシアネ−ト）、Ｈ６ＸＤＩ〔１，３−ビス（イソシアナトメチル）シクロヘキサン〕等を挙げることができる。更に、ＸＤＩ系、ＨＤＩ系アダクトタイプ、トリマ−タイプ等の架橋剤を分散させて熱硬化型とすることもできる。
【００１８】
上記の実施例では、潜在的に付着している指紋の視覚化を、指紋隆線に沿って開口された汗腺から分泌されて対象面に付着した汗に微粉末を付着させる方法を使用しているが、分泌物中のアミノ酸に反応して発色するニンヒドリン溶液を噴霧する方法、分泌物中の尿素に反応して発色す硝酸銀溶液を噴霧する方法等を使用することもできる。
【００１９】
上記ウレタン粘着シ−トの透明支持フィルムには、ポリエチレンテレフタレ−ト、ポリブチレンテレフタレ−ト、ポリエチレンナフタレ−ト等のポリエステルフィルム、ポリエチレン、ポリプロピレン等のポリオレフィンフィルム、セルロ−ズジアセテ−ト、セルロ−ズトリアセテ−ト等のセルロ−ス系樹脂フィルム、ポリカ−ボネ−トフィルム等の延伸または無延伸フィルムを使用でき、就中、耐熱性、機械的強度、寸法安定性の何れにも優れた二軸延伸ポリエステルフィルムが好ましく、特にポリエチレンテレフタレ−トフィルムが耐熱性、透明性、経済性の観点より最適である。この支持フィルムの粘着剤塗工面には、投錨力を向上させるために必要に応じコロナ処理等の接着性向上処理を施すことができる。この支持フィルムの厚みは柔軟性を満たせば特に限定されず、好ましい厚みは一般に５０〜１２５μmである。
【００２０】
上記台紙の裏面に接着される白色または黒色の離型性フィルムには、臨界表面張力が３５dynes/cm以下のものがものが使用され、ポリスチレン、ポリエチレン、ポリビニルブチラ−ル、ポリプロピレン、ポリ弗化ビニル、ポリ弗化エチル、等のフィルムを使用でき、必要に応じ背面処理剤で剥離処理することもできる。この離型性フィルムとしては、延伸または無延伸の何れのフィルムも使用できるが、フィルム強度上二軸延伸したフィルムを使用することが好ましく、厚みは２５〜１２５μm、特に取扱性や加工性の点から２５〜１００μmのものを使用することが好ましい。
【００２１】
本発明に係る鑑識用粘着シ−トは前記した指紋採取以外に、堅い床やアスファルト面に付着した土ほこりが作る履物の底やタイヤ接地面の紋様の採取・保管にも使用できる。
【００２２】
【実施例】
以下の実施例及び比較例の何れにおいても、支持フィルムには厚み７５０μmの透明ポリエチテンテレフタレ−トフィルムを、離型性フィルムには臨界表面張力３５dynes/cm、厚み５０μmの黒色プロピレンフィルムを使用し、台紙本体には上質紙を使用した。
【００２３】
〔実施例１〕
図１に示す構成であり、ポリオ−ルにプロピレングリコ−ルを使用し、イソシアネ−ト化合物にＨＤＩ（ヘキサメチレンジイソシアネ−ト）を使用したポリエ−テル−ポリウレタン粘着剤の８５重量％トルエン溶液に架橋剤を９．５重量％添加したウレタン系粘着剤溶液を支持フィルム上に塗布し、１４０℃×５分の条件で硬化させて厚み１００μmの熱硬化型ウレタン系粘着剤層を形成し、台紙を貼着した。
【００２４】
〔実施例２〕
熱硬化型ウレタン系粘着剤層の厚みを２８０μmとした以外、実施例１に同じとした。
【００２５】
〔比較例１〕
アクリル系粘着剤の４０重量％トルエン溶液にアルキレ−ト化合物（硬化剤）を２重量％添加したアクリル系粘着剤溶液を支持フィルム上に塗布し、１１０℃×１０分の硬化条件で硬化させて厚み１００μmのアクリル系粘着剤層を形成し、他は実施例に同じとした。
【００２６】
〔比較例２〕
アクリル系粘着剤の４０重量％トルエン溶液にアルキレ−ト化合物（硬化剤）を２重量％添加したアクリル系粘着剤溶液を支持フィルム上に塗布し、１１０℃×１０分の硬化条件で硬化させて厚み２８０μmのアクリル系粘着剤層を形成し、他は実施例に同じとした。
【００２７】
これら実施例及び比較例(各試料数は10個)の指紋採取性、粘着力、貯蔵弾性率、耐熱性を測定・評価したところ、表１の通りであった。
ただし、それらの測定・評価方法は次の通りとした。
〔粘着力〕粘着シ−トをステンレス板に２ｋｇロ−ラの１往復で圧着し、圧着３０後に１８０°ピ−ル、引張り速度３００mm/minの条件で粘着力を測定した。
〔粘着剤層の貯蔵弾性率〕Ｒｈｅｏｍｅｔｒｉｃ  Ｓｃｉｅｎｔｉｆｉｃ社のＡＲＥＳを使用して測定した。
〔指紋採取性Ａ〕急峻な面変化の金属対象面に指紋を付け、ストンパウダ−をダスタ−刷毛等で少しづつ撒布し、穂先で軽く払うようにして指紋を浮き上らせ、これを粘着シ−トに転写させ、指紋全体を鮮明に採取できたときを○、指紋の一部分を転写できなかったものを△と評価した。
〔指紋採取性Ｂ〕古い塗装対象面に指紋を付け、これに粘着シ−トを粘着・剥離したときに、塗装の剥離がなかったものを○、塗装の剥離があったものを×と評価した。
【００２８】
【表１】
0003774338.tif 000002
【００２９】
【発明の効果】
本発明に係る鑑識用粘着シ−トによれば、貯蔵弾性率が３e+０４〜８e+０５dyn/cmと高いウレタン系粘着剤を使用しているから、面変化の急峻な指紋採取対象面に当接しても粘着剤層の厚みをよく保持させて満足に指紋を転写させ得、更に、ウレタン粘着剤層の厚みを８０〜１０００μmとし、粘着力を５N/20mm以下として粘着力を充分に低くしているから、指紋採取対象面の塗装剥げ等の原状破損を確実に回避できる。
また、本発明に係る指紋痕跡の採取方法によれば、上記の優れた指紋採取を一回の転写で行うことができるから、採取作業の簡易化を図ることができる。
【図面の簡単な説明】
【図１】本発明に係る鑑識用粘着シ−トを示す図面である。
【符号の説明】
１                粘着シ−ト
１１              支持フィルム
１２              ウレタン系粘着剤層
２                台紙
【図１】
0003774338.tif 000003